ПОЛИКАРБОНАТНЫЕ ФОРМОВОЧНЫЕ МАССЫ

1. Композиция, содержащая
A) ароматический поликарбонат и/или полиэфиркарбонат,
B) при необходимости, модификатор ударной вязкости,
C) при необходимости, термопластичный гомополимер и/или сополимер,
D) слоистое соединение, модифицированное органическими полимерами посредством процесса плавления в отсутствие растворителей, и
Е) при необходимости, фосфорное соединение.
2. Композиция по п.1, содержащая:
A) от 30 до 99,9 мас.ч. ароматического поликарбоната и/или полиэфиркарбоната,
B) от 0 до 60 мас.ч. модифицированного каучуком привитого сополимера,
C) от 0 до 30 мас.ч. гомополимера и/или сополимера,
D) от 0,1 до 40 мас.ч. слоистого соединения, модифированного органическими полимерами посредством процесса плавления в отсутствие растворителей, и
Е) от 0 до 30 мас.ч. фосфорного соединения,
причем сумма массовых частей компонентов А, В, С, D и Е составляет 100.
3. Композиция по п.1, содержащая слоистые соединения со средней толщиной слоев от 0,3 до 10 нм.
4. Композиция по п.3, содержащая слоистые соединения, причем диаметр слоев составляет от 5 до 10000 нм.
5. Композиция по одному из пп.1-4, содержащая слоистое соединение, модифицированное полиалкиленоксидом со среднечисленной молекулярной массой от 106 до 20000 г/моль посредством процесса плавления в отсутствие растворителей.
6. Композиция по одному из пп.1-4, содержащая слоистое соединение, модифицированное полиалкиленоксидом со среднечисленной молекулярной массой от 106 до 20000 г/моль и по меньшей мере одним другим полимером посредством процесса плавления в отсутствие растворителей.
7. Композиция по одному из пп.1-4, причем в качестве компонента В) используют модифицированный каучуком продукт привитой сополимеризации
B.1 от 65 до 95 мас.% в пересчете на В) смеси, содержащей
В.1.1 от 50 до 99 мас.% в пересчете на В.1) по меньшей мере одного мономера, выбранного из группы, включающей винилароматические соединения и замещенные в ядро винилароматические соединения, и
В.1.2 от 1 до 50 мас.% в пересчете на В.1) по меньшей мере одного мономера, выбранного из группы, включающей винилцианиды, сложные алкиловые эфиры (мет)акриловой кислоты с 1-8 атомами углерода в алкиле и производные ненасыщенных карбоновых кислот,
и
B.2 от 5 до 35 мас.% в пересчете на В) одной или нескольких основ для прививки с температурой стеклования ниже -10°С.
8. Композиция по п.7, причем мономером В.1.1) является стирол, а мономером В.1.2) акрилонитрил.
9. Композиция по п.8, причем основа для прививки В.2) содержит диеновый каучук.
10. Композиция по одному из пп.1-4, содержащая в качестве компонента С) продукт (со)полимеризации
С.1 от 50 до 99 мас.% в пересчете на (со)полимер по меньшей мере одного мономера, выбранного из группы, включающей винилароматические соединения, замещенные в ядро винилароматические соединения и сложные алкиловые эфиры (мет)акриловой кислоты с 1-8 атомами углерода в алкиле, и
С.2 от 1 до 50 мас.% в пересчете на сополимер по меньшей мере одного мономера, выбранного из группы, включающей винилцианиды, сложные алкиловые эфиры (мет)акриловой кислоты с 1-8 атомами углерода в алкиле, ненасыщенные карбоновые кислоты и производные ненасыщенных карбоновых кислот.
11. Композиция по одному из пп.1-4, причем для модифицирования слоистого соединения посредством процесса плавления в отсутствие растворителей
(1) на первой стадии слоистое соединение смешивают с органическим полимером или смесью органических полимеров,
(2) на второй стадии смесь нагревают до температуры выше точки плавления используемого полимера, соответственно используемой смеси полимеров.
12. Композиция по одному из пп.1-4, причем используемым в качестве компонента Е фосфорным соединением является олигофосфат.
13. Композиция по одному из пп.1-4, дополнительно содержащая по меньшей мере одну добавку, выбранную из группы, включающей антипирены, средства для предотвращения образования капель расплава при горении полимера, внешние и внутренние смазки, добавки для улучшения кристаллизационных свойств полимера, антистатики, стабилизаторы, наполнители, армирующие материалы, красители и пигменты.
14. Способ изготовления термопластичных формовочных масс из композиции по одному из пп.1-13, отличающийся тем, что
(iv) на первой стадии слоистое соединение посредством процесса плавления в отсутствие растворителей модифицируют полиалкиленоксидом со среднечисленной молекулярной массой от 106 до 20000 г/моль,
(v) на второй стадии полученную на стадии (i) маточную смесь слоистого соединения перемешивают с компонентом (А) и, при необходимости, другими компонентами, выбранными из группы, включающей компоненты (В), (С), (Е), (F) и (G), и
(vi) на третьей стадии полученную на стадии (ii) смесь компаундируют и экструдируют в расплаве при температуре от 200 до 300°С.
15. Применение композиции по одному из пп.1-13 для изготовления формованных изделий.
16. Формованное изделие, содержащее композицию по одному из пп.1-13.
17. Формованное изделие по п.16, отличающееся тем, что оно является деталью безрельсового транспортного средства, железнодорожного подвижного состава, летательного аппарата или средства водяного транспорта, корпусом содержащих микротрансформаторы электроприборов, корпусом приборов для обработки и передачи информации, корпусом и облицовкой для медицинских приборов, массажерами и их корпусом, игрушечными транспортными средствами для детей, плоскими стеновыми элементами, корпусом устройств безопасности, теплоизолированными контейнерами, формованными деталями санитарно-технического оборудования и оборудования для ванных комнат, решетками для отверстий вентиляторов или корпусом для садово-огородного инвентаря.